Brevet FR2965067A1 — publié le 20120323

ETAT DE L'ART Domaine technique de l'invention La présente invention concerne un filtre spectral à forte sélectivité et polarisation contrôlée, notamment pour la réalisation de filtres dans l'infrarouge. Etat de l'art Une technique classique connue pour réaliser une fonction de filtrage passe bande consiste à empiler des couches minces, en prenant soin de choisir le nombre, les épaisseurs des couches et la nature des matériaux en fonction du gabarit souhaité pour le filtre. La demande de brevet WO2008122431 décrit par exemple un tel filtre, dit filtre interférentiel. Cependant, dès lors qu'ils font intervenir un grand nombre de couches minces, ces composants présentent une fragilité dès qu'ils sont soumis à des cycles de variations de température, par exemple lorsqu'ils sont disposés dans un cryostat, notamment pour les applications dans l'infrarouge. En effet, ces cycles conduisent à une destruction de la structure de fait des coefficients de dilatation thermique qui, différant d'un matériau à l'autre et donc d'une couche à l'autre, induisent des contraintes. En outre, un filtre fonctionnant dans l'infrarouge nécessitera des couches plus épaisses qu'un filtre fonctionnant dans le visible, et très rapidement, on se trouvera confronter à des difficultés technologiques liées à l'épaisseur, difficultés aggravées lors de la réalisation de matrices de filtres pour laquelle il faudra faire varier les épaisseurs d'un filtre à l'autre. Par ailleurs, pour certaines applications, notamment la détection thermique, il peut être intéressant de pouvoir analyser la polarisation de l'onde incidente pour distinguer le type d'objet détecté. Les composants basés sur la technologie de l'empilage de couches minces ne permettent pas une sélectivité en fonction de la polarisation. Il est connu également d'associer à une couche mince un réseau diélectrique (voir par exemple la demande de brevet US5726805). Cette technique présente l'avantage de n'utiliser qu'une seule couche mais un filtre réalisé par cette technologie ne peut être que coupe bande lorsqu'il est utilisé en transmission. 1 Un objet de l'invention consiste à proposer un filtre spectral, passe bande lorsqu'il est utilisé en transmission, qui présente une forte sélectivité en longueur d'onde tout en permettant un contrôle de la polarisation. RESUME DE L'INVENTION Selon un premier aspect, l'invention concerne un filtre spectral passe bande, optimisé pour la transmission d'une onde incidente à au moins une première longueur d'onde centrale X0 donnée, comprenant un réseau métallique d'épaisseur supérieure à environ Xo/50 et 10 comprenant au moins un premier ensemble de fentes sensiblement identiques, parallèles, de largeur inférieure à environ X0 / 10, espacées de façon périodique ou quasi-périodique selon une première période inférieure à ladite première longueur d'onde centrale, et comprenant en outre une couche en matériau diélectrique d'indice de réfraction donné, couplée avec le réseau métallique pour former un guide d'onde des ondes diffractées par le réseau, ladite première 15 période du réseau étant adaptée pour que seuls les ordres 0 et 1 d'une onde à incidence normale et longueur d'onde X0 soient diffractés dans la couche de matériau diélectrique, l'ensemble couche diélectrique et réseau étant suspendu. Selon une première variante, le réseau métallique est à une dimension avec un seul ensemble de fentes parallèles, formant un filtre passe bande polarisant. 20 Selon une deuxième variante, le réseau métallique est à deux dimensions, comprenant en outre un deuxième ensemble de fentes, sensiblement identiques, parallèles, espacées de façon périodique ou quasi-périodique selon une deuxième période, les fentes du deuxième ensemble de fentes étant agencées selon une direction différente de celles des fentes du premier ensemble. 25 Selon un exemple de la deuxième variante, la largeur des fentes du deuxième ensemble de fentes est sensiblement identique à celle des fentes du premier ensemble de fentes et les deux périodes sont identiques. Lorsque les fentes des deux ensembles de fentes sont perpendiculaires, le filtre ainsi réalisé est strictement non polarisant. Selon un autre exemple de la deuxième variante, les deux périodes sont différentes et le 30 filtre est optimisé pour le filtrage d'une onde incidente à au moins une première et une seconde longueurs d'onde centrales Xoi et X02 : les première et seconde périodes sont inférieures aux première et seconde longueurs d'onde respectivement, et la période selon 2 chacune des dimensions est adaptée pour que seuls les ordres 0 et 1 d'une onde à incidence normale et longueur d'onde X01 ou X02 respectivement soient diffractés dans la couche de matériau diélectrique. Le filtre ainsi obtenu est polarisant et la longueur d'onde filtrée dépend de la polarisation. Selon une troisième variante, le réseau métallique est à deux dimensions, comprenant une pluralité d'ensembles de fentes, sensiblement identiques, parallèles, espacées de façon périodique ou quasi-périodique, les fentes de chacun des ensembles de fentes étant agencées selon des directions différentes pour former un motif répété selon deux directions, le motif étant par exemple hexagonal ou parallélépipédique. Selon l'une ou l'autre des variantes, la couche en matériau diélectrique peut être structurée selon un motif sensiblement similaire à celui formé parmi les fentes du réseau. L'épaisseur de la couche diélectrique peut être suffisamment fine pour ne laisser qu'un seul mode guidé dans la couche diélectrique à ladite au moins une première longueur d'onde centrale. Alternativement, l'épaisseur de la couche diélectrique est suffisamment épaisse pour permettre la propagation de plusieurs modes guidés dans la couche diélectrique, permettant la réalisation d'un filtre présentant plusieurs longueurs d'onde centrales de transmission. Selon un exemple, le matériau formant la couche diélectrique comprend un des matériaux choisis parmi le nitrure de silicium, le carbure de silicium, l'oxyde de silicium, le fluorure d'yttrium, le sulfure de zinc, l'oxyde d'aluminium ou de magnésium. Selon un exemple, le matériau formant le réseau comprend un des métaux choisis parmi l'or, l'aluminium, le cuivre, le tungstène, le nickel, le platine, l'argent. Selon un exemple, la longueur d'onde centrale est comprise entre sensiblement 0,850 µm et 30µm. Selon une variante, le filtre spectral comprend en outre un substrat, l'ensemble couche diélectrique et réseau métallique étant suspendu sur le pourtour d'un orifice formé dans ledit substrat. Selon un deuxième aspect, l'invention concerne une matrice multispectrale comprenant un ensemble de filtres spectraux selon le premier aspect, les réseaux desdits filtres spectraux étant couplés avec la même couche en matériau diélectrique, l'ensemble couche diélectrique et réseaux métalliques des filtres étant suspendu sur le pourtour d'un orifice formé dans un même substrat. 3 Selon un troisième aspect, l'invention concerne un système optronique de détection proche infrarouge ou infrarouge comprenant un détecteur et un filtre spectral selon le premier aspect ou une matrice multispectrale selon le deuxième aspect. Selon une variante, le système optronique de détection comprend en outre un polariseur 5 permettant de polariser une onde incidente selon une direction parallèle à l'une des directions des fentes du ou d'au moins un des réseau(x) métallique(s). Selon un quatrième aspect, l'invention concerne une méthode de fabrication d'un dispositif de filtrage selon le premier ou le deuxième aspect comprenant : - le dépôt sur une des couches d'un substrat d'une couche de silice et sur l'autre 10 face du substrat d'une couche mince en diélectrique pour former le guide d'onde, - le dépôt du ou des réseau(x) métallique(s) sur ladite couche en matériau diélectrique selon un motif donné, - la gravure de la silice en face arrière du substrat selon un motif défini par lithographie UV ou électronique, aligné avec le motif du ou des 15 réseau(x) formé(s) en face avant, puis la gravure du substrat en silicium de part en part, selon le précédent motif, afin d'obtenir une membrane suspendue formée de la couche en diélectrique et du ou des réseau(x). Selon une première variante, le dépôt du ou des réseau(x) métallique(s) est obtenu après lithographie UV ou électronique. 20 Selon une deuxième variante, le dépôt du ou des réseau(x) métallique(s) est obtenu après nano-impression. Lorsque la couche en matériau diélectrique est structurée, la gravure de ladite couche peut être également obtenue après lithographie UV ou électronique, ou après nanoimpression. 25 BREVE DESCRIPTION DES DESSINS D'autres avantages et caractéristiques de l'invention apparaîtront à la lecture de la description, illustrée par les figures suivantes : Figures lA et lB, un schéma illustrant le principe d'un filtre passe bande selon 30 l'invention et une variante d'un tel filtre; Figures 2A à 2C, trois exemples de réalisation d'un filtre passe bande selon l'invention ; 4 Figure 3, des courbes montrant la réponse spectrale calculée pour un filtre passe bande du type de la figure 2A, pour différentes valeurs de période et de largeur de fente ; Figures 4A, 4B des exemples de mise en oeuvre d'un filtre passe bande du type de la figure 2C ; Figures 5A, 5B des exemples de réseaux à deux dimensions présentant des motifs respectivement hexagonal et parallélépipédique ; Figure 6, un schéma d'un exemple de matrice multispectrale comprenant une pluralité de filtres passe-bande selon l'invention ; Figure 7, un schéma montrant un agencement de réseaux dans un exemple de matrice multispectrale ; Figure 8, un schéma montrant un système de détection optronique intégrant un filtre spectral selon l'invention. DESCRIPTION DETAILLEE La figure lA illustre par un schéma le principe d'un exemple de filtre passe bande 100 selon l'invention (vue en coupe) tandis que les figures 2A à 2C représentent des vues en perspectives de différents exemples de réalisation. Le filtre 100 comprend une couche mince 102 en matériau diélectrique sur laquelle est déposé un film métallique 101 perforé périodiquement, dans une ou plusieurs directions, par un motif 103 sub-longueur d'onde, le tout étant suspendu, c'est-à-dire non déposé sur un substrat sauf en des zones où l'on ne recherche pas la fonctionnalité de filtrage spectral. Par exemple, l'ensemble film métallique et couche diélectrique est suspendu sur le pourtour d'un orifice formé dans un substrat (non représenté sur la figure 1A). En utilisation, la structure est donc immergée dans le milieu ambiant (vide ou fluide quelconque). La couche 102 est en matériau diélectrique transparent dans la bande spectrale que l'on cherche à transmettre, par exemple en nitrure de silicium ou carbure de silicium. D'autres matériaux peuvent être utilisés comme par exemple l'oxyde de silicium, le fluorure d'yttrium, le sulfure de zinc, l'oxyde d'aluminium ou de magnésium. Le film métallique est par exemple en or, aluminium, cuivre, tungstène, nickel, platine ou argent, 5 le choix du métal pouvant se faire afin de minimiser l'absorption dans la gamme spectrale d'utilisation. Le motif élémentaire 103 qui est répété de façon périodique ou quasi-périodique (c'est-à-dire avec une période à variation lente) peut comprendre une ou plusieurs fentes étroites s'étirant de part en part du motif. Le réseau peut comprendre un ensemble de fentes parallèles (cas par exemple de la figure 2A) ou deux ou plus ensembles de fentes parallèles (cas par exemple des figures 2B et 2C pour deux ensembles de fentes). Le principe du filtre repose sur le confinement d'une onde incidente 1 (figure lA) dans la couche diélectrique 102 qui sert de guide d'onde, puis sur sa transmission dans l'espace de sortie (onde de sortie référencée 7 sur la figure lA). Le piégeage puis la transmission sont obtenus grâce à la structure diffractante métallique 101 déposée sur l'une des faces du guide d'onde 102, ladite structure étant par ailleurs adaptée pour le contrôle de la polarisation comme cela sera décrit par la suite. Plus précisément, les photons incidents (symbolisés par la flèche 1) sont transmis dans la couche 102 en matériau diélectrique par diffraction à travers le réseau métallique 101. Cette diffraction peut se faire à l'ordre 0, +1, etc. Les déposants a montré qu'en choisissant les paramètres optogéométriques de la structure diffractante de telle sorte que dans la gamme spectrale du filtre, seuls les ordres 0 et +1 d'une onde à incidence normale soient diffractés, on pouvait obtenir une excellente sélectivité. En effet, tandis que les photons diffractés à l'ordre 0 (symbolisés par la flèche 2), à incidence normale par rapport au plan du guide d'onde, sont partiellement transmis en dehors de la couche diélectrique (flèche 7) et partiellement réfléchis toujours à incidence normale (6, 8) pour être à nouveau diffractés sous le réseau (flèches 9, 10), les ordres +1 (indiqués par les flèches 3, 4) sont guidés dans la couche 102, notamment par réflexion totale (flèche 5), et ne peuvent ressortir que par diffraction sous le réseau (flèches 1l, 12). Grâce aux interférences constructives des photons émergents 7, des pics de transmission apparaissent pour certaines longueurs d'onde. Typiquement, pour limiter la diffraction et la propagation des ordres 0 et +1, la période d de la structure diffractante peut être choisie telle que d X0/50 et une largeur w des fentes telle que w Selon une variante, les fentes sont espacées de façon quasi-périodique, c'est-à-dire avec une période à variation lente. En effet, il apparaît que la fonction de filtrage est efficace lorsque le nombre de répétitions des fentes est au moins égal au facteur de qualité du filtre, défini comme le rapport de la longueur d'onde centrale de transmission par la largeur spectrale à mi-hauteur. Ainsi typiquement, pour un filtre adapté à la transmission à 6 µm et une largeur spectrale à mi-hauteur de 0,2 µm, on cherchera à disposer selon la direction de périodicité au moins trente fentes. Les déposants ont montré que si la période varie lentement, c'est-à-dire d'une valeur inférieure sensiblement à la largeur spectrale à mi-hauteur pour un nombre de fentes sensiblement égal au facteur de qualité, on pouvait conserver la fonction de filtrage tout en faisant glisser la longueur d'onde de transmission. Par exemple, la variation de la période peut être une fonction linéaire de la distance, selon la direction de périodicité du motif. Il est alors possible de réaliser par exemple pour une fonction de spectro-imageur, un filtre dont la longueur d'onde de transmission Xo varie continûment d'une extrémité à l'autre du filtre, couvrant toute une gamme spectrale. La structure de la figure 2B est dite « configuration à deux dimensions non polarisante ». Dans cet exemple au contraire, le filtre passe bande est rendu purement non polarisant grâce à une structure diffractante parfaitement symétrique. Ainsi les photons incidents à la longueur d'onde Xo sont transmis quelle que soit leur polarisation. Pour ce faire, les fentes de la structure diffractive sont croisées, formant deux ensembles de fentes agencées selon deux directions avantageusement perpendiculaires, et la période est identique selon les deux directions. L'insensibilité à la polarisation dans cet exemple résulte comme précédemment des conditions d'épaisseur du réseau métallique et de finesse des fentes, permettant dans chacune des directions, un parfait contrôle de la polarisation. Une telle structure permet notamment de transmettre la quasi totalité du flux incident, ce qui peut être un paramètre important dans le cas d'une application à la détection, lorsqu'on recherche à rendre le signal de détection maximal. La structure de la figure 2C est dite « configuration à deux dimensions polarisante ». Comme dans l'exemple de la figure 2B, les fentes sont croisées et les conditions d'épaisseur du réseau et de finesse des fentes sont respectées pour avoir selon chacune des directions un 8 parfait contrôle de la polarisation. Dans cet exemple cependant, les périodes selon l'une et l'autre des directions sont différentes (respectivement di et d2) permettant une fonction de filtrage selon deux bandes spectrales respectivement centrées sur des longueurs d'onde X01 et X02 distinctes. Ainsi, le filtre obtenu est polarisant et la longueur d'onde filtrée dépend de la polarisation. En effet, seuls les photons incidents polarisés TM (champ magnétique perpendiculaire au plan de coupe de la figure) et présentant une longueur d'onde proche de X01 seront transmis par le filtre ainsi que les photons incidents polarisés TE (champ électrique perpendiculaire au plan de la figure) et présentant une longueur d'onde proche de X02. Un filtrage ajustable en longueur d'onde peut par exemple être réalisé en sélectionnant la polarisation de l'onde incidente, comme cela sera décrit par la suite. Des applications d'analyse de la polarisation sont également possibles comme celles décrites dans le cas du filtre à une dimension polarisant. La figure 3 illustre les réponses spectrales en transmission d'un filtre du type de la figure 2A, calculées pour différentes valeurs de la période d et de la largeur des fentes w. Le filtre est formé d'un guide d'onde d'épaisseur h et d'indice optique ng supposé égal à 2 sur lequel un film métallique d'indice optique égal à celui de l'or (voir « Handbooks of optical constants of solids », ED Palik, 1985) est déposé et perforé périodiquement selon une seule direction par des fentes. Les calculs sont effectués en utilisant le logiciel Reticolo, développé par J. P. Hugonin and P. Lalanne (« Reticolo software for grating analysis », Institut d'Optique, Orsay, France (2005)), et basé sur la théorie des ondes couplées (ou RCWA selon l'abréviation de l'expression anglo-saxonne «Rigorous Coupled Wave Analysis »). La figure 3 présente trois spectres en transmission, référencés respectivement 301, 302 et 303, calculés sous incidence normale en polarisation TM pour des longueurs de l'onde incidente variant entre 3 µm et 12 µm, pour trois structures de géométrie différente. L'épaisseur de la couche mince en diélectrique est h = 1,3 µm et l'épaisseur du réseau t = 0,2 µm pour les trois géométries. Le motif élémentaire est formé par une fente de largeur w égale à 0,25 µm, 0,3 µm et 0,35 µm respectivement pour les courbes 301, 302, 303. La période de répétition du motif est d = 4 µm, 4,5 µm, 5 µm respectivement pour les courbes 301, 302, 303. Les simulations montrent une valeur de transmission proche de 0,7 avec une longueur d'onde centrale, correspondant à la valeur de la longueur d'onde pour laquelle la transmission est maximale, qui se déplace de 6,225 µm (courbe 301), à 6,725 µm (courbe 302) et à 7,065 µm (courbe 303). La largeur du pic à mi-hauteur varie de 140 nm (courbe 301), à 185 nm (courbe 9 2) et à 230 nm (courbe 303). En référence à la figure lA et à la description du principe physique, on peut expliquer l'allure de ces spectres en divisant la bande spectrale sur une échelle avec trois zones (zone 1, zone 2a et zone 2b). Sur la figure 3, l'échelle supérieure correspond à la courbe 301 (d = 4 µm, w = 0,25 µm), l'échelle du milieu correspond à la courbe 302 (d = 4,5 µm, w = 0,3 µm) et l'échelle inférieure correspond à la courbe 303 (d = 5 gm, w = 0,35 µm). La zone 1 correspond à la plage des longueurs d'onde inférieures à la période (X Sous incidence normale, Xe = ng d, où ng est l'indice du matériau diélectrique formant le guide d'onde (pour les calculs sur les réseaux voir par exemple J.D. Jackson, « Electrodynamique classique - 3ème édition », Dunod (2001)). Dans la zone 2a (X Xe), il n'y a diffraction dans le guide d'onde que de l'ordre 0. Il n'y a donc pas de piégeage par guide d'onde, empêchant une transmission importante. Dans l'exemple de la figure 3, l'épaisseur et l'indice de la couche diélectrique sont tels qu'il n'y a qu'un seul mode guidé dans la zone spectrale du filtre, permettant une très bonne sélectivité autour d'une longueur d'onde centrale unique. Cette propriété est vérifiée si la condition : h Les courbes calculées dans l'exemple décrit à la figure 3 font l'hypothèse d'une onde incidente à incidence normale. Selon une variante, il est possible de travailler avec une incidence non nulle, ce qui aura pour effet de déplacer le pic de transmission si l'angle d'incidence défini par rapport à la normale au plan du réseau reste faible, les conditions d'interférence constructives n'étant plus les mêmes. Si l'angle d'incidence augmente, on observera un dédoublement du pic de transmission, au détriment de la sélectivité du filtre. Les figures 4A et 4B montrent un exemple d'application d'un filtre passe bande du type de la figure 2C. Il s'agit d'un dispositif de filtrage comprenant un filtre passe bande 100 du type de la figure 2C , c'est-à-dire une configuration à deux dimensions polarisante, les fentes étant agencées selon une première et une seconde direction avec des périodes di et d2 différentes. Dans l'exemple de la figure 4A il est prévu un polariseur 401 permettant de polariser en mode TM une onde incidente sur le filtre (champ magnétique perpendiculaire au plan de coupe de la figure). La fenêtre spectrale transmise est donc centrée sur Xoi correspondant au réseau de période di. Dans l'exemple de la figure 4B, le polariseur 401 est adapté pour polariser en mode TE l'onde incidente sur le filtre (champ électrique perpendiculaire au plan de la figure). La fenêtre spectrale transmise est alors centrée sur X02 correspondant au réseau de période d2. Il est donc possible avec un tel dispositif de sélectionner l'une ou l'autre des fenêtres spectrales en sélectionnant la polarisation. 11 Les figures 5A et 5B illustrent deux exemples de réalisation de filtres spectraux selon l'invention dans lesquels les réseaux comprennent une pluralité d'ensembles de fentes, sensiblement identiques, parallèles, les fentes de chacun des ensembles de fentes étant agencées selon trois directions différentes (D1, D2, D3) pour former un motif 50 hexagonal (figure 5A) ou parallélépipédique (figure 5B) répété selon deux directions D1, A2. Le motif est répété de façon périodique ou quasi-périodique selon chacune des directions A1, A2. Un avantage de cette structure est de limiter l'effet de l'incidence de l'onde sur le filtre tout en conservant une sensibilité faible à la polarisation. La figure 6 montre un exemple de réalisation d'un dispositif de filtrage comprenant plusieurs filtres passe bande formant une mosaïque de filtres, ou matrice multispectrale. L'ensemble couche diélectrique 602 et réseaux métalliques référencés 101 A à l O l D des filtres est suspendu sur le pourtour d'un orifice formé dans un même substrat 601 par exemple en silice. Dans cet exemple, la mosaïque comprend des filtres à une dimension polarisants (101B, 101) avec des périodes différentes et donc des longueurs d'onde de filtrage différentes ainsi que des filtres à deux dimensions polarisant ou non polarisant (101A, 101c). Ce type de dispositif, intégré dans un système d'imagerie, permet par exemple des applications d'imagerie ou de spectrométrie, ou d'analyse de la polarisation. Par ailleurs, la mosaïque de filtres ainsi obtenue ne présente pas de surépaisseur d'un filtre à l'autre, comme cela aurait été le cas pour une mosaïque de filtres interférentiels par exemple, la longueur d'onde centrale de filtrage résultant des paramètres optogéométriques du réseau et non d'un empilement plus ou moins important de couches. La figure 7 représente une vue de dessus d'une matrice multispectrale 600 selon un exemple de réalisation. Dans cet exemple, la matrice comprend un ensemble de filtres dont les réseaux 101A à 101 comprennent chacun un unique ensemble de fentes parallèles, de période identique, mais dont l'orientation des fentes varie d'un filtre à l'autre, par exemple 0°, 30°, 60°, 90°. Cette matrice permet par exemple une analyse de la polarisation d'une scène, en prévoyant des moyens pour la déplacer devant le dispositif de détection. Un dispositif de filtrage selon l'invention peut être fabriqué par différents procédés. Avantageusement, il est réalisé en adaptant le procédé décrit dans G.Vincent et al., « Large- area dielectric and metallic freestanding gratings for midinfrared optical filtering applications », J.Vac.Sci.Technol. B 26, 1852 (2008) permettant la réalisation de structures suspendues. Un substrat en silicium par exemple en silicium poli double face avec orientation cristalline 100 est sélectionné puis est déposée sur une des faces du substrat (« face arrière ») 12 une couche de silice (typiquement 500 nm) par exemple par PECVD (Plasma Enhanced Chemical Vapor Deposition) ou par pulvérisation. Sur l'autre face du substrat (« face avant »), une couche mince en diélectrique est déposée pour former le guide d'onde (il s'agit par exemple d'une couche en nitrure de silicium déposée par PECVD). Une étape d'ajustement des contraintes mécaniques dans la couche mince formant le guide d'onde peut être réalisée en procédant à des recuits (typiquement, une heure à 400°C pour le nitrure déposé par PECVD). Le réseau métallique est alors déposé sur le guide d'onde. Cette étape comprend par exemple le dépôt d'une résine sensible au rayonnement UV (par exemple AZ5214 de MicroChemicals) ou aux électrons (par exemple en PMMA), la lithographie UV ou électronique du motif désiré (réseau de fentes 1D ou 2D, etc.), le développement de la résine insolée, le dépôt de métal, par exemple de l'or, selon l'épaisseur désirée, et finalement le lift-off (enlèvement de la résine et du métal non désiré) dans un solvant adapté par exemple acétone pour la résine AZ5214 ou trichloréthylène pour le PMMA). Selon une variante, une technologie de nano impression (ou `nanoimprint') peut également être utilisée pour former le réseau métallique à la place de la lithographie électronique par exemple, la technologie de nano impression pouvant se faire à moindre coût. La membrane suspendue est ensuite obtenue par dépôt sur la face arrière d'une résine sensible au rayonnement UV (par exemple AZ5214) ou aux électrons (par exemple PMMA), la lithographie UV ou électronique du motif désiré (ouverture carrée, rectangulaire, etc...) en prenant garde d'être aligné avec le motif de la face avant, le développement de la résine insolée, la gravure de la silice laissée libre après développement, et ce à l'aide d'une solution à base d'acide fluorhydrique (sur cette zone la silice laisse place au silicium), le retrait de la résine par un solvant adapté, le passage de l'échantillon dans une solution de TMAH (hydroxyde de tétraméthylammonium) afin de graver le substrat de silicium. Selon une variante, dans le cas où la couche diélectrique est structurée (telle que c'est illustré par exemple sur la figure lB), il est ensuite procédé à la gravure de ladite couche, par exemple par gravure par plasma. Le procédé ainsi décrit permet de réaliser un filtre passe bande unique, ou une mosaïque de filtres telle que décrite par exemple sur la figure 6. Les filtres de la mosaïque peuvent alors être réalisés par le procédé décrit sur un même substrat, aussi simplement et sans surcoût notable par rapport à un filtre unique, seule l'étape de définition du motif du réseau étant modifiée. La figure 8 représente de façon schématique un système optronique de détection mettant en oeuvre un filtre spectral ou une matrice multispectrale 600 telle que décrite précédemment, 13 et comprenant un ensemble de filtre spectraux référencés 100A à 100, les filtres étant utilisés en transmission. Le système comprend généralement un objectif 801 et un détecteur 802 adapté à la bande spectrale d'intérêt. La matrice 600 est positionnée devant le détecteur et des moyens (non représentés) peuvent être prévus pour la déplacer, permettant ainsi de travailler avec l'un ou l'autre des filtres, par exemple dans une application d'analyse de la polarisation. Selon une variante, un polariseur 803 est agencé dans le système pour sélectionner une polarisation et sélectionner ainsi une longueur d'onde centrale de transmission comme cela a été précédemment décrit par exemple dans l'exemple des figures 4A, 4B. Alternativement, le système optique peut comprendre une juxtaposition d'objectifs, chacun d'entre eux faisant face à un filtre de la matrice 600 et à une zone d'une matrice de détection 802 de dimensions supérieures à celle représentée sur la figure 8. Selon cette variante, la matrice 600 reste fixe dans le système. Bien que décrite à travers un certain nombre d'exemples de réalisation détaillés, la structure et la méthode de réalisation du filtre spectral selon l'invention comprend différentes variantes, modifications et perfectionnements qui apparaîtront de façon évidente à l'homme de l'art, étant entendu que ces différentes variantes, modifications et perfectionnements font partie de la portée de l'invention, telle que définie par les revendications qui suivent. 14 REVENDICATIONS1. Filtre spectral passe bande (100), optimisé pour la transmission d'une onde incidente à au moins une première longueur d'onde centrale X0 donnée, caractérisé en ce qu'il comprend : - un réseau métallique (101) d'épaisseur (t) supérieure à environ X0/50 et comprenant au moins un premier ensemble de fentes sensiblement identiques, parallèles, de largeur (w) inférieure à environ X0 / 10, espacées de façon périodique ou quasi-périodique selon une première période (d, di) inférieure à ladite première longueur d'onde centrale, une couche en matériau diélectrique (102) d'indice de réfraction (ng) donné, couplée avec le réseau métallique pour former un guide d'onde des ondes diffractées par le réseau, ladite première période du réseau étant adaptée pour que seuls les ordres 0 et 1 d'une onde à incidence normale et longueur d'onde X0 soient diffractés dans la couche de matériau diélectrique, l'ensemble couche diélectrique et réseau étant suspendu. 2. Filtre spectral selon la revendication 1, dans lequel le réseau métallique comprend un deuxième ensemble de fentes, sensiblement identiques, parallèles, espacées de façon périodique ou quasi-périodique selon une deuxième période (d2), les fentes du deuxième ensemble de fentes étant agencées selon une direction différente de celle des fentes du 20 premier ensemble. 3. Filtre spectral selon la revendication 2, dans lequel la largeur des fentes du deuxième ensemble de fentes est sensiblement identique à celle des fentes du premier ensemble de fentes et les deux périodes sont identiques. 4. Filtre spectral selon la revendication 2, optimisé pour le filtrage d'une onde incidente à 25 au moins une première et une seconde longueurs d'onde centrales X01 et X02, dans lequel les deux périodes sont différentes, inférieures aux première et seconde longueurs d'onde respectivement, la période selon chacune des dimensions étant adaptée pour que seuls les ordres 0 et 1 d'une onde à incidence normale et longueur d'onde X01 ou X02 respectivement soient diffractés dans la couche de matériau diélectrique. 1515. Filtre spectral selon l'une quelconque des revendications 2 à 4, dans lequel les fentes desdits premier et second ensembles de fentes sont perpendiculaires. 6. Filtre spectral selon la revendication 1, dans lequel le réseau métallique comprend une pluralité d'ensembles de fentes, sensiblement identiques, parallèles, espacées de façon périodique ou quasi-périodique, les fentes de chacun des ensembles de fentes étant agencées selon des directions (D1, D2, D3) différentes pour former un motif (50) répété selon deux directions (A1, A2). 7. Filtre spectral selon la revendication 1, dans lequel ledit motif (50) est hexagonal ou parallélépipédique. 8. Filtre spectral selon l'une quelconque des revendications précédentes, dans lequel la couche en matériau diélectrique (102) est structurée selon un motif sensiblement similaire à celui formé parmi les fentes du réseau. 9. Filtre spectral selon l'une quelconque des revendications précédentes, dans lequel l'épaisseur (h) de la couche diélectrique est suffisamment fine pour ne laisser qu'un seul mode guidé dans la couche diélectrique à ladite au moins une première longueur d'onde centrale. 10. Filtre spectral selon l'une quelconque des revendications 1 à 8, dans lequel l'épaisseur de la couche diélectrique est suffisamment épaisse pour permettre la propagation de plusieurs modes guidés dans la couche diélectrique. 11. Filtre spectral selon l'une quelconque des revendications précédentes, dans lequel le matériau formant la couche diélectrique comprend un des matériaux choisis parmi le nitrure de silicium, le carbure de silicium, l'oxyde de silicium, le fluorure d'yttrium, le sulfure de zinc, l'oxyde d'aluminium ou de magnésium. 12. Filtre spectral selon l'une quelconque des revendications précédentes, dans lequel le matériau formant le réseau comprend un des métaux choisis parmi l'or, l'aluminium, le cuivre, le tungstène, le nickel, le platine, l'argent. 16. Filtre spectral selon l'une quelconque des revendications précédentes, dans lequel ladite au moins première longueur d'onde centrale est comprise entre sensiblement 0,850 µm et 30 µm. 14. Filtre spectral selon l'une quelconque des revendications précédentes comprenant en outre un substrat, l'ensemble couche diélectrique et réseau métallique étant suspendu sur le pourtour d'un orifice formé dans ledit substrat. 15. Matrice multispectrale (600) comprenant un ensemble de filtres spectraux selon l'une quelconque des revendications 1 à 13, les réseaux (101A, 101B, 101c, 101D) desdits filtres spectraux étant couplés avec la même couche (102) en matériau diélectrique, l'ensemble couche diélectrique et réseaux métalliques des filtres étant suspendu sur le pourtour d'un orifice formé dans un même substrat (601). 16. Système optronique (800) de détection proche infrarouge ou infrarouge comprenant un détecteur (802) et un filtre spectral selon la revendication 14 ou une matrice multispectrale (600) selon la revendication 15. 17. Système optronique de détection selon la revendication 16, comprenant en outre un polariseur (803) permettant de polariser une onde incidente selon une direction parallèle à l'une des directions des fentes du ou d'au moins un des réseau(x) métallique(s) du ou des filtre(s). 18. Méthode de fabrication d'un filtre spectral selon la revendication 14 ou d'une matrice multispectrale selon la revendication 15 comprenant : - le dépôt sur une des faces d'un substrat d'une couche de silice et sur l'autre face du substrat d'une couche mince en diélectrique pour former le guide d'onde, - le dépôt du ou des réseau(x) métallique(s) sur ladite couche en matériau diélectrique selon un motif donné, - la gravure de la silice en face arrière du substrat selon un motif défini par lithographie UV ou électronique, aligné avec le motif du ou des réseau(x) formé(s) en face avant, puis la gravure du substrat en silicium de part en part, selon le précédent motif, afin d'obtenir une membrane suspendue formée de la couche en diélectrique et du ou des réseau(x). 17. Méthode de fabrication selon la revendication 18, dans laquelle le dépôt du ou des réseau(x) métallique(s) est obtenu après lithographie UV ou électronique. 20. Méthode de fabrication selon la revendication 18, dans laquelle le dépôt du ou des réseau(x) métallique(s) est obtenu après nano-impression. 18